(57)【要約】      （修正有）【課題】粉末状の物質を、塩化ビニルペースト内に均一に分散させ、なおかつ必要に応じて塩化ビニル製品の表層部分に局在させた抗菌防臭性を有する塩化ビニル製中空ボールを提供する。【解決手段】容器中に粉末状物質を混合させた塩化ビニルペーストをセラミックボールと共に入れ、容器を回転させ、粉末状物質の凝集を崩壊させることによって、均一に分散させる。さらに、粉末状物質の原材料が高い等、使用量をできるだけ少量に抑える必要がある場合には、最初に型に粉末状物質を混合した塩化ビニルペーストを入れ、ゲル状になっている段階で型を開けて、その中にもう一度塩化ビニルペーストを入れることによって塩化ビニル製ボール表層部分に局在させる。【選択図】図２
0003145342.tif 000002
【実用新案登録請求の範囲】
【請求項１】
塩化ビニル製ボール中に機能性物質を任意の割合で混合し、抗菌防臭性を持たせた抗菌性ボール
【請求項２】
成型の型中にまず、機能性物質を混合した塩化ビニルペーストを入れ、150℃から300℃の範囲内で加熱回転成型した後、ゲル状に固まっている段階で一度型を開け、その中にさらに何も混入していない塩化ビニルペーストを流し込み、加熱回転成型を行うことで、表層部分に機能性物質を局在させたことを特徴とする抗菌性ボール
【請求項３】
成型の型中にまず、塩化ビニル1重量部に対して可塑剤を0.7重量部から2.0重量部の範囲内で混合したものを入れ、150℃から300℃の範囲内で加熱回転成型した後、ゲル状に固まっている段階で一度型を開け、その中にさらに塩化ビニル1重量部に対して可塑剤を0.1重量部から1.0重量部の範囲内で混合したものを流し込み、加熱回転成型を行うことで、表層部分と内部とで固さの異なることを特徴とする抗菌性ボール
【請求項４】
機能性物質が、酸化チタン、焼成貝殻、活性炭、キダチアロエ乾燥葉粉末から選ばれる少なくとも一つであることを特徴とする請求項１〜２のいずれか一項に記載の塩化ビニル製ボール
【考案の詳細な説明】
【技術分野】
【０００１】
本考案は、光触媒である酸化チタンを表層部分に局在させた抗菌防臭性を有する塩化ビニル製中空ボールに関するものである。
【背景技術】
【０００２】
幼児玩具の一つであるカラーボールは、主に塩化ビニル製であり、必要に応じて可塑剤、着色顔料、何らかの機能を有する物質を塩化ビニルペースト中に任意の割合で混合して加熱回転成型を行うことで製造する。
【０００３】
通常カラーボールは子供が家の内外で遊ぶための玩具である。従ってカラーボール表面には様々な雑菌や汚れが付着することが想定される。
【０００４】
これに対して、塩化ビニルペースト中に、抗菌防臭剤を任意の割合で混合したものはすでに市販されたものがあるが、酸化チタンや焼成貝殻等、粉末状のものである場合、塩化ビニルペースト中で凝集すること、また塩化ビニルペースト自体が粘性の高いものであるために、均一に分散させることが困難であり、それにより物理的強度が局部的に低下するなど、商品価値の低下を招く恐れがある。
【０００５】
さらに、抗菌防臭剤として機能するのはごく表層部分に存在しているものに限定され、大部分の内部に埋没したものは無駄になってしまうという課題もある。
【特許文献１】特開平０９−０１０３５９号  公報
【考案の開示】
【考案が解決しようとする課題】
【０００６】
従って、本考案は、上記機能性物質が塩化ビニルペースト中に均一に分散させることが困難であるということと、さらにその大半が塩化ビニル内部に埋没してしまい、無駄になっているという欠点を解決しようとするものである。
【課題を解決するための手段】
【０００７】
そのために、本考案では、ドリル式攪拌機によって上記機能性物質を任意の割合で混合させた塩化ビニルペーストをこねる前に、容器中に機能性物質を混合させた塩化ビニルペーストをセラミックボールと共に入れ、容器を回転させ、上記機能性物質の凝集を崩壊させることによって、均一に分散させることを可能にしている。
【０００８】
さらに、上記機能性物質の原材料が高い等、使用量をできるだけ少量に抑える必要がある場合には、それの有する長所を効率的に発揮させるために、塩化ビニル製ボール表層部分に局在させることによって課題を解決している。
【考案の効果】
【０００９】
上述の様に、本考案の凝集性のある粉末状物質を均一に分散させた塩化ビニル製ボールは、上記機能性物質による機能付与だけでなく、物理的強度の安定化を可能とする。
【００１０】
さらに、表層部分に局在化させることによって、効率的に機能性を発揮させながら、使用量削減による原材料コストの低減を図ることができる。
【考案を実施するための最良の形態】
【００１１】
まず、上述の通り、粉末状の機能性物質を塩化ビニルペースト中で均一に分散させるために、容器中に、機能性物質を混合させた塩化ビニルペーストをセラミックボールと共に入れ、容器を回転させ、凝集を崩壊させる。
【００１２】
その後、機能性物質の使用量を抑えることが必要である場合には、型中にまず、機能性物質を混合した塩化ビニルペーストを入れ、150℃から300℃の範囲内に加熱した後、ゲル状に固まっている段階で一度型を開け、その中にさらに何も混入していない塩化ビニルペーストを流し込み、加熱成型を行う。この時の加熱成型方法としては、回転成型が望ましい。
【実施例】
【００１３】
以下、貼付図面に沿って実施例を説明するが、これによって本考案が限定されることはない。
【００１４】
まず、塩化ビニル100重量部に対して可塑剤であるアジピン酸ビス（2-エチルヘキシル）（以下、DOA）を90重量部、酸化チタン粉末を2重量部混合したものを、セラミックボールと共に容器中に入れ、回転速度40rpmで2時間回転させる。
【００１５】
その後、粉末の沈殿を防ぐため、再びドリル式攪拌機にて1400rpmにて2分間攪拌する。その後200℃の条件で回転成型によってボール形状に15分間成型し、最後に型ごと水中に入れることで冷却し、型中からボールを取り出すことによって、図１に示すような、均一に酸化チタン粉末が分散した塩化ビニル製ボールが製造できる。
【００１６】
次に、機能性物質をボール表層部分に局在させる場合の実施例について説明する。
【００１７】
まず、塩化ビニル100重量部に対してDOAを90重量部、酸化チタン粉末を2重量部混合したものを、セラミックボールと共に容器中に入れ、回転速度40rpmで2時間回転させる。
【００１８】
直径65mmのボール製造用型中に上記の塩化ビニル、DOA、酸化チタン粉末混合ペーストを10ｍｌ入れ、200℃の条件下で4分間回転成型し、その後迅速に型を開けると、ボール形状にはなっているが、ゲル状であり完全に固まっていない状態になっている。この状態であれば、容易に型を開けることが可能であり、なおかつ形状が崩れることもなく、内部に塩化ビニルペーストをはじめ、様々な樹脂や物質を入れることが可能である。
【００１９】
型を開けた後、さらに、塩化ビニル100重量部に対してDOAを90重量部を混合しただけの塩化ビニルペーストを20ｍｌ入れ、再び200℃の条件で回転成型によって15分間ボール形状に成型し、最後に型ごと水中に入れることで冷却し、型中からボールを取り出すことによって、図２に示すような、表層部分に酸化チタンが局在した塩化ビニル製ボールが製造できる。
【００２０】
次に、塩化ビニル製ボールの表層部分と内側とで固さの異なるものを作る場合の実施例について説明を行う。
【００２１】
まず、塩化ビニル100重量部に対してDOAを120重量部混合したものを、セラミックボールと共に容器中に入れ、直径65mmのボール製造用型中に上記の塩化ビニル、DOA、酸化チタン粉末混合ペーストを10ｍｌ入れ、200℃の条件下で4分間回転成型し、その後迅速に型を開けると、ボール形状にはなっているが、ゲル状であり完全に固まっていない状態になっている。この状態であれば、容易に型を開けることが可能であり、なおかつ形状が崩れることもなく、内部に塩化ビニルペーストをはじめ、様々な樹脂や物質を入れることが可能である。
【００２２】
型を開けた後、さらに、塩化ビニル100重量部に対してDOAを90重量部を混合しただけの塩化ビニルペーストを20ｍｌ入れ、再び200℃の条件で回転成型によって15分間ボール形状に成型し、最後に型ごと水中に入れることで冷却し、型中からボールを取り出すことによって、図２に示すような、表層部分に表層部分と内側とで固さの異なる塩化ビニル製ボールが製造できる。
【図面の簡単な説明】
【００２３】
【図１】酸化チタン粉末を均一に分散させた塩化ビニル製ボールの断面図である。
【図２】酸化チタン粉末を表層部分に局在させた塩化ビニル製ボールの断面図である。
【図３】表層部分とその内部とで、塩化ビニルの固さを変化させた塩化ビニル製ボールの断面図である。
【符号の説明】
【００２４】
１  酸化チタン粉末を均一に分散させた塩化ビニル部分
２  空気注入のための特殊塩化ビニル樹脂部分
３  機能性物質の入っていない塩化ビニル部分
４  1回目の成型時に型を開けてゲル状態の酸化チタン粉末を均一に分散させた塩化ビニルを割った際にできる線状の形跡
５  塩化ビニルと混合させた可塑剤の割合が多いためにやわらかくなっている層
６  塩化ビニルと混合させた可塑剤の割合が少ないために固くなっている層
【図１】
0003145342.tif 000003
【図２】
0003145342.tif 000004
【図３】
0003145342.tif 000005
【手続補正書】
【提出日】平成20年7月24日(2008.7.24)
【手続補正１】
【補正対象書類名】実用新案登録請求の範囲
【補正対象項目名】全文
【補正方法】変更
【補正の内容】
【実用新案登録請求の範囲】
【請求項１】
球形の塩化ビニル製ボール中に酸化チタン、焼成貝殻、活性炭、キダチアロエ乾燥葉粉末のうち、少なくとも一つからなる機能性物質を任意の割合で混合し、抗菌防臭性を持たせた塩化ビニル製抗菌性ボール
【請求項２】
表層部分のみに機能性物質が局在した、いわば二層構造となっていることを特徴とする請求項1に記載の塩化ビニル製抗菌性ボール
【請求項３】
表層部分と内部とでアジピン酸ジオクチル（DOA）、アジピン酸ジイソノニル（DINA）、フタル酸ジオクチル（DOP）、フタル酸ジイソノニル（DINP）、フタル酸ジイソデシル（DIDP）、フタル酸ジブチル（DBP）、ポリエステル系可塑剤のうち、少なくとも一つからなる可塑剤の混合割合が異なるために、表層部分と内部とで固さの異なる、いわば二層構造となっていることを特徴とする塩化ビニル製ボール